(57)【特許請求の範囲】
【請求項１】
石英ガラス粒がＳｉＯ2含有マトリックス中に埋め込まれたＳｉＯ2含有量の高い複合材料の製造方法であって、以下の手順：少なくとも２つの異なる粒子分級物を有する細分化されたＳｉＯ2粉末及び石英ガラス粒から成る、粒子混合物から懸濁液を調製し、懸濁液を圧粉体に成形して、圧粉体を焼結させることを含む方法であり、前記マトリックスが、少なくとも９９重量％のＳｉＯ2含有量を有し、少なくとも第一（３３）及び第二（３５）の粒子分級物から形成され、それぞれの前記粒子分級物が、１００ｎｍ未満の平均一次粒子径を有するナノスケールの合成アモルファスＳｉＯ2一次粒子（２）の顆粒として存在し、前記第一の粒子分級物（３３）が、少なくとも４０ｍ2／ｇのＢＥＴ比表面積を有し、且つ前記第二の粒子分級物（３５）が、前記第一の粒子分級物（３３）より小さいＢＥＴ比表面積を有することを特徴とする方法。
【請求項２】
ＳｉＯ2一次粒子（２）が、シリコンを含有する出発化合物の火炎加水分解によって製造されることを特徴とする、請求項１に記載の方法。
【請求項３】
第二の粒子分級物（３５）が、３５ｍ2／ｇ以下のＢＥＴ比表面積を有することを特徴とする、請求項１又は２に記載の方法。
【請求項４】
第一（３３）及び第二（３５）の粒子分級物が、ナノスケールのアモルファスＳｉＯ2一次粒子（２）を造粒し、続く顆粒（１；２１）の熱圧密によって得られることを特徴とする、請求項１〜３のいずれか一項に記載の方法。
【請求項５】
第一の粒子分級物（３３）の焼結温度が、第二の粒子分級物（３５）の焼結温度よりも低く、９００℃〜１４５０℃の温度範囲で顆粒（１；２１）を焼結させることによって熱圧密を調節することを特徴とする、請求項４に記載の方法。
【請求項６】
石英ガラス粒（３６）が、１ｍ2／ｇ以下のＢＥＴ比表面積を有することを特徴とする、請求項１〜５のいずれか一項に記載の方法。
【請求項７】
更に、粒子混合物（３８）が、凝集していない又は僅かだけ凝集した、少なくとも４０ｍ2／ｇのＢＥＴ比表面積を有するＳｉＯ2一次粒子を含むことを特徴とする、請求項１〜６のいずれか一項に記載の方法。
【請求項８】
凝集していない又は僅かだけ凝集した、ＳｉＯ2一次粒子を、懸濁液（３７）中へ供給することを特徴とする請求項７に記載の方法。
【請求項９】
ソーラーシリコンを融解するための永久鋳型を製造する出発材料としての、請求項１に記載の方法により製造される複合材料の使用。
【発明の詳細な説明】
【０００１】
【発明の属する技術分野】
本発明は、石英ガラス粒が、ＳｉＯ2含有マトリックスに埋め込まれたＳｉＯ2含有量の高い複合材料の製造方法に関し、その製造方法は、以下の手順：少なくとも２つの異なる粒子分級物を有し、細分化されたＳｉＯ2粉末及び石英ガラス粒から成る、粒子混合物から懸濁液を調製し、懸濁液を圧粉体に成形して、圧粉体を焼結させることを含む方法に関する。
更に、本発明は、ガラス粒が埋め込まれているＳｉＯ2含有マトリックスを含む複合材料に関する。
更に、本発明は、本発明の複合材料の使用に関する。
【０００２】
【従来の技術】
少なくとも９９重量％の高いＳｉＯ2含有量を有する複合材料から成る構造部材は、膨張係数が小さく、耐薬品性が高いという特徴がある。そのような構造部材は、例えば、冶金において、金属融解用のるつぼ、ノズル、保護チューブ又は鋳込みチャネル（pouring channels）の形態で使用される。
【０００３】
上述のタイプの構造部材及び耐熱性焼結シリカガラスを製造する方法が、ＤＥ６９３  ０６  １６９（Ｔ２）から分かる。この文献は、４０μｍ〜１０００μｍの粒度を有する粗いＳｉＯ2粒の形態で、よりＳｉＯ2を含有する成分のためのバインダー相を持つ出発材料として、異なる粒度の２種類のＳｉＯ2粉末を用いる方法について記述している。一方で、２種類の更に細分化されたＳｉＯ2粉末は、本質的に球状の粒子から形成される石英ダスト（quartz dust）又は粒径が４０μｍ未満の細分化されたＳｉＯ2粒子である。これらの成分を、ドライミルプロセスで予備混合し、次いで、安定剤を添加しながら、そこからスリップ（slip）を作製する。個々の成分の重量パーセントは、それらの上記の表示の順に、５４％（粗いＳｉＯ2粒）、３３％（細分化されたＳｉＯ2粒子）及び１３％（石英ダスト）である。スリップを、減圧下でガス抜きし、石膏型に鋳込む。それにより得られる圧粉体を乾燥して、複合構造部材を得るために１０５０℃で炉中で焼結させる。微粒子及び石英ダスト球状粒子の比較的連続なマトリックス中に埋め込まれている、粗い石英ガラス粒は、特有の構造部材微構造である。構造部材は、１３％の気孔率を有し、密度は１．９１ｇ／ｃｍ3である。結晶学的分析によれば、２％未満のクリストバライト含有量を示す。
【０００４】
その開いた、即ち、連続的な、多孔性のために、密度又は高純度が重要である場合には、既知の複合材料は、構造部材として制限の無い形態で使用することができない。金属融解物は、気孔を通して構造部材の壁面にしみ込み、浸み出しを生じる。原則として、より高い焼結温度又はより長い焼結時間によって、より高密度及びより低い気孔率が得られるが、クリストバライト形成の増加を受け入れなければならない。クリストバライトの形成は、出発化合物の不純物又は安定剤及び焼結補助剤のような適当な添加物によって引き起こされ、高温で急速に進行する。しかしながら、これは、温度変化に対する耐性の低下及び複合材料強度の低下を必然的に伴う。
【０００５】
【発明が解決しようとする課題】
本発明は、高密度であるとともに温度変更に対して高い耐性を特徴とする、少なくとも９９重量％の高いＳｉＯ2含有量を有する複合材料の安価な製造方法を示すこと、温度耐性、密度及び高純度が重要となる用途に好適な複合材料を提供すること並びに複合材料の適切な使用を示すことを目的とする。
【０００６】
【課題を解決するための手段】
本発明の方法において、上述の方法から出発するこの目的は、マトリックスが、少なくとも９９重量％のＳｉＯ2含有量を有し、少なくとも第一及び第二の粒子分級物から形成される（それぞれの粒子分級物は、１００ｎｍ未満の平均一次粒子径を有する、ナノスケールの合成アモルファスＳｉＯ2一次粒子の顆粒として存在する）という本発明により達成される。
【０００７】
本発明の方法及びさらに上述の既知の方法において、複合材料を調製するために、アモルファスの出発物質がもっぱら用いられる。そのため、本発明の複合材料では、（ガラス状の（vitreous））石英ガラス粒が、更に石英ガラスから本質的に成るマトリックス（拘束相）に埋め込まれている。本発明における複合材料の２つの必須成分、即ち「マトリックス」及び「石英ガラス粒」が、アモルファスＳｉＯ2から成るという事実により、膨張係数の違いによって引き起こされる応力が避けられる。既知の方法とは対照的に、本発明におけるマトリックスは、少なくとも２つの異なる粒子分級物から形成され、その際、粒子分級物は、ナノスケールの合成アモルファスＳｉＯ2一次粒子の顆粒としてそれぞれ形成される。
【０００８】
石英ガラス粒は、充填材として役立つ。それらは開気孔（open porosity）が全くなく、焼結時の圧粉体の収縮を制限する。石英ガラス粒の閉気孔は、本発明の方法に不利益を与えず、例えば、材料の所望の不透明を調節するために必要であるかもしれない。
【０００９】
複合材料の気孔は、マトリックスによって本質的に決められる。本発明の方法において、マトリックスは、焼結活性のある成分によって実質的に形成され、以下で更に詳細に説明される。マトリックスを形成するための少なくとも２つの異なる粒子分級物の使用は、複合材料の密度及び強度の最適化とともに、圧粉体の充填密度をより高くする。
【００１０】
前記の最適化条件は、互いに異なる（顆粒サイズでの、それらの密度又はそれらの焼結性に関してのいずれか）粒子分級物により達成される；本明細書では、それぞれの粒子分級物の密度及び焼結性は、熱前処理によって実質的に調節される。
【００１１】
少なくとも、第一の粒子分級物及び第二の粒子分級物は、１００ｎｍ未満の平均一次粒子径を有する、ナノスケールのアモルファスＳｉＯ2一次粒子から形成される顆粒から成るために、後の焼結過程への利点となる圧縮及び圧密が、圧粉体段階で既に認められる。これは懸濁液での個々のＳｉＯ2一次粒子の、特定の可溶性及び可動性によるものであり、その際、それは圧粉体中の近隣顆粒間の、いわゆる「ネック形成」に寄与する。「ネック」部分のＳｉＯ2濃厚液体相の乾燥時に、前記ネックは強固になり、個々の顆粒の強い結合並びに、続く焼結過程を促進し、従って比較的高い密度の複合材料を産する圧粉体の圧縮及び圧密をもたらす（即ち、すでに低い焼結温度で）。個々の一次粒子及び懸濁液で形成された顆粒の可溶性が顕著である程、顆粒の比表面積は、より大きくなる。ナノスケールのアモルファスＳｉＯ2一次粒子の効果は、圧粉体及び複合材料の両方への安定化作用である。したがって、本発明の方法は、バインダー及び安定剤の助けなしに、圧粉体の成形を可能にし、焼結補助剤を添加することなく複合材料の焼結を可能にする。したがって、そのような添加剤の使用に伴う、複合材料中の不純物が回避される。
【００１２】
従って、それらの高い焼結活性により、ナノスケールのアモルファスＳｉＯ2一次粒子が、複合材料の高い密度、高い機械的強度及び高い純度の一助となる。
【００１３】
本発明の方法において、この機械的強度及び密度の一助となる、アモルファスＳｉＯ2一次粒子は、複合材料の強度を低下させるクリストバライト形成が始まることなく、比較的高い焼結温度で、圧粉体の焼結を可能にする効果を強める。これは、ＳｉＯ2一次粒子が合成により製造され、それから形成される顆粒は、それに応じた不純物含有量が低いことによる。低い不純物含有量は、焼結に続いて起こる失透現象なしに、高温での焼結もまた可能にし、高い密度及び強度を持つ複合材料をもたらす。顆粒の純度は、顆粒の調製で使用されるのとは異なって、有機バインダーなしで、それらを製造することができるために更に向上する。これは、顆粒の製造においても認められる一次粒子の、上述の圧縮及び圧密の作用によって可能となる。
【００１４】
そのような一次粒子は、例えば、シリコン化合物の火炎加水分解又は酸化、いわゆるゾルゲル法又は液体での加水分解によって得られる。このようにして得られる細分化された一次粒子は、細分化された一次粒子の凝集作用による造粒手法により圧縮され、本発明で意図するところの顆粒が形成される。したがって、顆粒は一次粒子の倍数のサイズである。一次粒子のサイズは、ナノメーター範囲にあるが、顆粒のサイズは、通常、マイクロメートル範囲内にあるか又はそれより大きい。顆粒内のＬｉ、Ｎａ、Ｋ、Ｍｇ、Ｃａ、Ｆｅ、Ｃｕ、Ｃｒ、Ｍｎ、Ｔｉ及びＺｒの不純物の総含有量を、１重量ｐｐｍ未満にすることが可能である。故意に加えられたドーパント（dopant）は、この意味において不純物ではない。
【００１５】
シリコン含有出発化合物の火炎加水分解により製造されるＳｉＯ2一次粒子は、特に好適であるということを見出した。そのようなＳｉＯ2一次粒子は、個々の一次粒子の接触点での結合効果が、既に説明したゾルゲル結合を通じて内部材料によって達成されるために、外部バインダーの添加なしに、既知の造粒方法によりそれらの顆粒形成を行えるので、特に高い純度及び焼結活性により特徴付けられる。
【００１６】
少なくとも４０ｍ2／ｇのＢＥＴ比表面積を持つ、第一の粒子分級物が用いられる場合、有益であることを見出した。そのような比較的大きなＢＥＴ比表面積が、前記顆粒（以下、「微細顆粒」として表わし、平均粒子径は、一般に約１６０μｍ以下である）の高い焼結活性を保証する。微細顆粒の表面は、外部表面及び内部表面から構成される（後者は、焼結工程の後に、閉気孔として存在し、複合材料に不透明な外観を与える連続な気孔チャネル（pore channel）によって実質的に定まる）。
【００１７】
第二の粒子分級物が、第一の粒子分級物よりも小さなＢＥＴ比表面積を有する場合、有益であることを見出した。小さなＢＥＴ比表面積のために、第二の粒子分級物は、乾燥及び焼結時に、減少した収縮を示し、そのため、圧粉体の寸法安定性及び精度は、前記粒子分級物の添加の影響を受ける。第二の粒子分級物は、好ましくは３５ｍ2／ｇ以下のＢＥＴ比表面積を示す。第二の粒子分級物は、好ましくは第一の粒子分級物より粗い粒子を含み、したがって重大な問題なく熱処理によって圧密され得る。その平均粒子径は、通常、２００μｍ以上である（以下に「粗い顆粒」として、前記第二の粒子分級物も表わされる）。
【００１８】
第一及び第二の粒子分級物は、好ましくはナノスケールのアモルファスＳｉＯ2粒子を顆粒形成し、続いて顆粒を熱圧密（thermal consolidation）することにより得られる。このように製造される顆粒の熱圧密は、第一の粒子分級物の焼結温度が第二の粒子分級物の焼結温度よりも低いという条件で、９００℃〜１４５０℃の温度範囲で実施される。
【００１９】
石英ガラス粒は、好ましくは１ｍ2／ｇ以下のＢＥＴ比表面積を有す。これらは、合成ＳｉＯ2又は天然原料のアモルファス粒子である。粒は、不連続な気孔を有するか、あるいは少しの連続な気孔を有するかのいずれかであって、乾燥及び焼結時に、圧粉体の収縮に全く寄与しない。それらは、主に充填材として役立つが、また複合材料の物理的又は化学的特性への固有の影響に関して選択もされ得る。例えば、複合材料の赤外線透過性を増加させるためには、透明な粒が極めて好ましいが、泡を含む粒は反対の効果があり、複合材料に不透明な外観を与える。粒子径は、「充填材」として、石英ガラス粒の機能に本質的な影響がないため、適切な粒径は、０．１〜４ｍｍの範囲であってよい。
【００２０】
凝集していない又は僅かだけ凝集した、少なくとも４０ｍ2／ｇのＢＥＴ比表面積を有するＳｉＯ2一次粒子をさらに含む粒子混合物を用いる場合、有益であることが分かった。ＳｉＯ2一次粒子は、本質的に凝集していない形態である。それらは、圧粉体中でバインダーのような影響を持ち、乾燥時にネック形成を促進することよって、前記成形体の密度及び機械的強度を向上させる。さらに、一次粒子の添加は、焼結活性にプラスの影響を与える。凝集していないＳｉＯ2一次粒子は、上記粒子分級物及び石英ガラス粒に加えて、粒子混合物に添加され、好ましくは、以下に記述されるように懸濁液として添加される。
【００２１】
複合材料は、好ましくは、いわゆるスリップ鋳込み法により製造される。本明細書では、懸濁液は、液体及び少なくともＳｉＯ2含有出発成分の一部から製造される。ＳｉＯ2一次粒子が懸濁液で提供され、さらに僅かに凝集した形態である場合、粒子混合物は、特に簡便な方法で均質化され得る。次いで、残る出発成分も懸濁液へ導入され、そこで均質化される。
【００２２】
複合材料に関して、前述のタイプの複合材料から出発する、上で示された目的は、本発明のマトリックスが、少なくとも９９重量％のＳｉＯ2を含有することによって達成される。
【００２３】
本発明の複合材料は、少なくとも９９重量％の高いＳｉＯ2含有量有するマトリックスを特徴とする。高いＳｉＯ2含有量が、クリストバライトの著しい形成なしに、比較的高い焼結温度又は長い焼結時間で、圧粉体の焼結による複合材料の製造を可能にする。クリストバライトの形成は、温度変化に対する耐性及び複合材料の強度を低下させるであろう。しかしながら、高い焼結温度及び／又は長い焼結時間を選択することによって、高い密度及び小さな開気孔を調節することができる。
【００２４】
このように、マトリックスの僅かな不純物は、既知の方法と比較して高温での焼結操作を可能にし、したがって、高密度で、温度変化に対する高い耐性及び高強度を持つ複合材料の製造を可能にする。
【００２５】
複合材料の密度及び機械的強度は、マトリックスによって実質的に決定される。本発明の方法に関して既に記述したように、マトリックスは、高い焼結活性のみにより、複合材料の高い密度及び機械的強度に寄与する、ナノスケールの合成アモルファスＳｉＯ2一次粒子の凝集体から本質的に形成される。さらに、外部からの添加物、特にアルカリを含有するバインダーなしで製造することができるので、マトリックスの純度がさらに向上する。
【００２６】
さらに、本発明の複合材料は、アモルファス相から完全に成るマトリックスを特徴とする。その結果、マトリックス及び石英ガラス粒が同じ膨張係数を有するため、マトリックスとそれに埋め込まれる石英ガラス粒との間の機械的応力が回避される。
【００２７】
本発明の方法によって製造される複合材料が、ソーラーシリコン（solar silicon）を融解するための永久鋳型を製造する出発材料として、特に好適であるということを見出した。シリコン融解生成物への材料の不浸透性及び高い密度は、この意図した用途において避けられない；さらに、永久鋳型の機械的強度及び温度変化耐性が要求されており、永久鋳型が本発明の方法によって得られるような複合材料から作り出される場合、前記特性が得られる。
本発明を具体例と図を参照しつつ、より詳細に説明する。
【００２８】
【実施例】
複合材料を調製するための出発材料は、以下である：
（ａ）１ｍ2／ｇのＢＥＴ比表面積及び１ｍｍ〜３ｍｍの粒径を有する「石英ガラス粒」、
（ｂ）４５ｍ2／ｇのＢＥＴ比表面積を有し、顆粒径が１６０μｍ未満である「微細顆粒」、
（ｃ）１．４ｇ／ｍ3の突き固め密度及び２０ｍ2／ｇのＢＥＴ比表面積の場合には、１２００℃で回転式管状炉で熱圧縮することによって調製される「粗い顆粒」。「粗い顆粒」の顆粒径は、２００μｍ〜５００μｍである、及び
（ｄ）５０ｍ2／ｇより大きいＢＥＴ比表面積及び１００ｎｍ未満の粒度を有する僅かに凝集した「ＳｉＯ2一次粒子」の懸濁液。
【００２９】
まず、個々の出発成分及びそれらの調製は、実施例と関連して、すぐにより詳細に記述されるであろう：
【００３０】
石英ガラス粒は、例えば、合成石英ガラスを調製（粉砕及び篩い分け）することにより得られる、完全にガラス化したＳｉＯ2から成る；しかしながら、好ましくは、以下で本明細書に更に詳細に記述されるような、熱分解法ＳｉＯ2一次粒子から調製される「ＳｉＯ2顆粒」のガラス化による。
【００３１】
粗い顆粒及び微細顆粒は、ＳｉＣｌ4の火炎加水分解によって製造される、アモルファスの熱分解法ＳｉＯ2一次粒子の凝集体として存在する。これらは、６０ｍ2／ｇの大きい比表面積（ＢＥＴによる）、個々のＳｉＯ2一次粒子が１００ｎｍ未満の粒度を有することを特徴とする凝集していない形態である。湿式造粒、スプレー造粒、遠心噴霧又は押し出しのような標準の顆粒形成方法は、顆粒の調製に好適である。
【００３２】
湿式造粒の場合は、ＳｉＯ2一次粒子の水懸濁液を調製し、ミキサー中で連続的に攪拌しながら、懸濁液が分解して粒状の塊（grainy mass）を形成するまで、懸濁液から水分を除去する。乾燥工程の後、このようにして得られる顆粒は、５０ｍ2／ｇの比表面積（ＢＥＴによる）を有し、約１００μｍ〜１０００μｍの直径を持つ球状顆粒であって、多数のＳｉＯ2一次粒子の凝集体として存在する個々の顆粒である。
【００３３】
１６０μｍ未満の直径を有する、湿式造粒の微細分級物は、後処理なしで、あるいは多少の熱圧密（約９５０℃で）後に、複合材料を調製するための「微細顆粒」として使用される。図１に、このように得られる微細顆粒の単一粒を概略的に示す。粒１は、個々のＳｉＯ2一次粒子２の、本質的に球状の凝集体として、約１５０μｍの直径で存在する。説明のための図１に、ＳｉＯ2一次粒子２を倍尺で示す；それらは、約５０ｎｍの直径を有す。ＳｉＯ2一次粒子２の凝集は緩いため、わずかな機械的圧力により、それを破壊することができる。開気孔チャネル（open pore channel）３は、ＳｉＯ2一次粒子２の間に形成される。「微細顆粒」は、約４５ｍ2／ｇのＢＥＴ比表面積を有し、その表面は、内部の連続な気孔チャンネルのために「内部の表面」として、本質的に説明される。９５０℃での多少の熱圧密により、また比表面積は、約３８ｍ2／ｇに低下する。
【００３４】
前述の湿式造粒のより粗い分級物は、「粗い顆粒」形成しながら、約１２００℃の塩素含有雰囲気下で、連続炉の温度処理にさらすことにより、乾燥後、熱により予備圧縮される。顆粒は同時に清浄され、ＳｉＯ2一次粒子表面は、気孔チャネルを通して精製ガス及びガス不純物に接触できるため特に有効な塩素によって、精製物を容易に除去できる。
【００３５】
概して、粗い顆粒は、２０ｍ2／ｇのＢＥＴ比表面積及び１．４ｇ／ｍ3の突き固め密度によって特徴づけられる。平均粒径は、約４２０μｍである。顆粒の加熱塩素化後、Ｌｉ、Ｎａ、Ｋ、Ｍｇ、Ｃａ、Ｆｅ、Ｃｕ、Ｃｒ、Ｍｎ、Ｔｉ及びＺｒの不純物の総含有量は、５００重量ｐｐｂ未満である。
【００３６】
図２は、加熱成形した「粗い顆粒」の粒２１を示す概略図である。焼結工程後に、個々のＳｉＯ2一次粒子２は、いわゆる「ネック形成」により、わずかに堅い程度に相互成長する。焼結前に見られる気孔チャネルは、大部分が消失するが、微細な閉気孔が多数存在する。
【００３７】
本発明の複合材料の調製は、上記でより詳細に記述される出発成分を使用する図３に関する実施例によってすぐに説明されるであろう。
【００３８】
複合材料は、いわゆるスリップ鋳込み法によって製造される。この目的を達するために、１０ｎｍ〜１００ｎｍの粒子径及び約７０ｍ2／ｇの比表面積を有するアモルファスのケイ酸ダスト１４ｋｇの懸濁液３１を、脱イオン水１７ｋｇで調製し、水分を逐次除去しながら、混合した材料が砕かれて出発顆粒３２を形成するまで、アイリッヒミキサー（Eirich mixer）中で混合する。このように製造される出発顆粒３２は、流動性があり、バインダーがなく、４ｍｍ以内の粒子径を有する大きな粒径分布を有する。それらは大きな強度を持つので、容易に扱うことができる。それらは、２４重量％未満の残留水分を有する。回転式管状炉中で乾燥後の残留水分は、１％重量未満である。
【００３９】
１６０μｍ未満の顆粒３２微細分級物を、篩分けし、「微細顆粒」３３としてさらに使用の準備をしておく。
【００４０】
上に記述したように、出発顆粒３２の粗い分級物３４（１６０μｍより大きい粒子径）の一部を、「粗い顆粒」３５を形成するために、塩素含有雰囲気下の連続炉中で約１２００℃で温度処理することによって成形する。
【００４１】
上述の石英ガラス粒３６を得るために、先の粗い分級物３４の一部を、約１３５０℃で温度処理することによってしっかりと焼結させる。ここで、比表面積は、１ｍ2／ｇ未満に低下する。あるいは、粉砕及び篩分けにより調製され、合成石英ガラスから成る再利用原材料を、石英ガラス粒３６として使用する。
【００４２】
ボールミル中で、予備混合して均質化した、残りのＳｉＯ2出発成分（微細顆粒、粗い顆粒、石英ガラス粒）の希釈懸濁液３７を、水を加えることにより、元の懸濁液３１の一部から調製する。このように調製される均質な懸濁液３８中の、個々のＳｉＯ2出発成分の重量％は、表１の通りである：
【表１】
0004157933.tif 000002
【００４３】
続いて、均質な懸濁液３８から圧粉体を成形する。種々の方法が特に好適である。
１．市販ダイカスト機のダイカスト鋳型に、懸濁液を鋳込み、多孔性圧粉体３を成形しながら、多孔性プラスチック薄膜を通して脱水する。
２．ゲル形成成分（例えば、フッ化アンモニウム）を添加しながら、懸濁液をプラスチック型へ流し込み、高い含水量の圧粉体として圧密後、型から移す。乾燥過程により引き起こされるクラックを回避するために、ここではゆっくりとした乾燥過程が必要である。
３．含水量の低い均質な懸濁液を調製し、続いて懸濁液にフッ化アンモニウムのようなゲル形成成分を加える。対応する型へ押し出し、そこに凝固する半流動性の物質が得られる。
【００４４】
結合水の除去については、約２００℃の曝気炉中で圧粉体３９を乾燥し、次いで、不透明な成形体４０を得るために１４３０℃で焼結させる。
【００４５】
このようして得られる複合材料４０は、閉気孔のみを含む；その密度は、２．１ｇ／ｃｍ3である。複合材料４０は、結晶物を含まず、したがって、特にシリコン融解生成物に関する、高い温度変化耐性及び優れた耐薬品性の特徴がある。したがって、本複合材料は、ソーラーシリコンを融解するための永久鋳型としての使用が予定される。その高い密度のために、シリコン融解生成物は永久鋳型の壁にしみ込まない。
【図面の簡単な説明】
【図１】本発明の方法で使用するための、ＳｉＯ2一次粒子の湿式造粒によって得られる「微細顆粒物質」の典型的な粒。
【図２】本発明の方法で使用するための、ＳｉＯ2一次粒子の湿式造粒及び熱後処理によって得られる「粗い顆粒物質」の典型的な粒。
【図３】本発明の方法の助けを借りて、複合材料を製造する手順を説明するためのフローチャート。
【図１】
0004157933.tif 000003
【図２】
0004157933.tif 000004
【図３】
0004157933.tif 000005